(57)【特許請求の範囲】
【請求項１】
Ｃ：０．０３質量％以下，Ｎ：０．０３質量％以下，Ｓｉ：２．０質量％以下，Ｍｎ：２．０質量％以下，Ｎｉ：０．６質量％以下，Ｃｒ：９〜３５質量％，Ｎｂ：０．１５〜０．８０質量％，残部Ｆｅおよび不可避的不純物の組成をもち、粒径２μｍ以下の析出物が０．５質量％以下で、且つ板厚の１／４深さにおける圧延面の結晶方位が次式で定義される積分強度比で１．２以上であることを特徴とする加工性に優れたフェライト系ステンレス鋼板。
積分強度比＝[Ｉ(211)／Ｉ0(211)]／[Ｉ(200)／Ｉ0(200)]Ｉ(211)，Ｉ(200)：供試材のＸ線回折による(211)面，(200)面の面反射強度Ｉ0(211)，Ｉ0(200)：無方向試料のＸ線回折による(211)面，(200)面の面反射強度
【請求項２】
Ｔｉ：０．５質量％以下，Ｍｏ：３．０質量％以下，Ｃｕ：２．０質量％以下，Ａｌ：６．０質量％以下の１種又は２種以上を含む請求項１記載のフェライト系ステンレス鋼板。
【請求項３】
請求項１又は２記載の組成をもつフェライト系ステンレス鋼板を７００〜８５０℃×２５時間以下で析出処理した後，１０００〜１１００℃×１分以下の最終焼鈍を施すことを特徴とする、請求項1又は２に記載の加工性に優れたフェライト系ステンレス鋼板の製造方法。
【発明の詳細な説明】
【０００１】
【産業上の利用分野】
本発明は、自動車用鋼板等の各種成形用素材として使用される加工性に優れたフェライト系ステンレス鋼板に関する。
【０００２】
【従来の技術】
Ｎｂ，Ｔｉ等によりＣやＮを炭窒化物として固定し、耐食性や耐熱性を改善したフェライト系ステンレス鋼が各種分野で使用されている。たとえば、自動車用鋼板としては、排ガス経路部材に当該フェライト系ステンレス鋼が多用されている。センターパイプやマフラー等の耐食用途では、Ｎｂ，Ｔｉの添加によって鋭敏化を抑制し、耐粒界腐食感受性を高めた鋼材として、ＳＵＨ４０９Ｌ，ＳＵＳ４３６Ｌ，ＳＵＳ４３６Ｊ１Ｌ等がある。エギゾーストマニホルドやフロントパイプ等の耐熱用途では、Ｃ，Ｎとの化学量論以上の割合でＮｂ，Ｔｉを添加して固溶状態の過剰Ｎｂにより高温高強度化した鋼材として、ＳＵＳ４３０ＬＸ，ＳＵＳ４３０ＪＩＬ，ＳＵＳ４４４等がある。
【０００３】
ところで、自動車排ガス経路部材は、省スペースや排気効率向上を狙って一層複雑な構造になりつつある。構造の複雑化に伴って、プレス成形や管成形時の構造が複雑になり、過酷な加工が施される傾向にある。その結果、排ガス経路部材に使用されるフェライト系ステンレス鋼板としても、より高い成形性が要求される。
より高い成形性は、排ガス経路部材以外の各種成形用途でも同様である。たとえば、機能性や意匠性を高めるために複雑形状が採用されるほど、使用鋼材も優れた加工性が要求される。
【０００４】
フェライト系ステンレス鋼板の成形性向上に関しては、従来から数多くの研究開発結果が報告されている。成形性向上手段は、成分調整と製造方法の適正化に大別される。
成分調整については、Ｃ及びＮの低減と比較的多量のＴｉ，Ｎｂ等の炭窒化物形成元素の添加を組み合わせた方法（特公昭５１−２９６９４号公報，特公昭５１−３５３６９号公報等），Ａｌ，Ｂ，Ｃｕ等の元素を添加する方法，Ａｌ，Ｂ，Ｃｕ等の添加と炭窒化物形成元素の添加を併用する方法等が知られている。ＴｉやＮｂの添加は、自動車排ガス経路部材の耐食性や耐熱性を確保して使用環境中での性能向上させると共に成形性向上をも兼ね備えることから有効な手段であるといえる。
【０００５】
製造法の適正化に関しては、製鋼工程から冷延焼鈍工程に至るまでの製造プロセスについて多数の方法が提案されている。たとえば、製鋼段階におけるスラブの鋳造組織の等軸晶化，熱間圧延段階における熱間圧延開始温度の低温化，圧延中の均熱保持，仕上げ温度の低温化，巻取り温度の低温化等がある。また、熱間圧延温度と圧下率との組合せ，熱間圧延時のロールの摩擦係数の適正化等によって加工性を改善することも知られている。熱間圧延段階までのこれらの方法は、何れも再結晶集合組織に悪影響を及ぼす鋳造時の凝固組織を分断することを主目的としている。
【０００６】
熱間圧延以降の工程では、冷延率の上昇によって平均塑性歪み比（ｒ−）及び異方性（Δｒ）の双方が改善されること、更にＴｉ添加鋼では６０％以上（好ましくは、７０〜９０％）の冷延率が有効であることが古くから知られている（ステンレス協会編「ステンレス鋼便覧」（1995）第９３５頁）。また，２回冷延２回焼鈍を施し、且つ冷延率の組合せや焼鈍条件の制御、或いは大径ワークロールの採用等によって加工性を改善する方法もある。
製造方法の適正化による加工性の改善に関しては、ＳＵＳ４３０ステンレス鋼を中心に微量の合金元素を添加した鋼材、特にＳＵＳ４３０にＡｌやＴｉを添加した鋼材について種々な提案がある。
【０００７】
【発明が解決しようとする課題】
しかし、耐食又は耐熱用途に使用されるＴｉ又はＮｂ添加鋼については製造法の提案は比較的少なく、何れも「Ｔｉ又はＮｂの何れか一方又は双方」といった形で規定されているものが散見される程度である（特公平６−１７５１９号公報、特開平８−３１１５４２号公報）。これらの方法は、通常の製造工程以外に何らかの手段を必要とし、或いは製造工程自体の変更を必要とするため製造コストが高くなり、結果として製品のコストアップを招く虞がある。
【０００８】
また、加工性改善に関する従来法の大半は、製品板厚０．７〜０．８ｍｍのステンレス鋼板について詳細に検討しているものの、製品板厚が１ｍｍ以上のステンレス鋼板の加工性については研究が進んでいない。因みに、自動車排ガス経路部材では比較的多く使用されている板厚２．０ｍｍ前後の製品に従来法を適用すると、冷延率７０％以上を確保するためには熱延鋼帯の板厚を６ｍｍ以上にする必要が生じる。かかる厚肉の熱延鋼帯では、通板性，低温靭性，曲げ性等について十分な考慮が必要であるばかりでなく、冷延負荷が大きくなることから製造コストの上昇が避けられない。
【０００９】
以上のように、ＴｉやＮｂを含むフェライト系ステンレス鋼板において、１．０ｍｍ以上の板厚であっても製造プロセスに余分な工程の追加や製造コストの上昇を招くことなく、優れた加工性を呈する鋼材の開発が望まれている。
【００１０】
【課題を解決するための手段】
本発明は、このような問題を解消すべく案出されたものであり、Ｎｂ系析出物を結晶方位の制御に利用することにより、耐食性や耐熱性に有効な合金元素の低減又は特殊な合金元素の添加を必要とせず、製品板厚に起因する制約を大きく受けることなく、加工性に優れたフェライト系ステンレス鋼板を提供することを目的とする。
【００１１】
本発明のフェライト系ステンレス鋼板は、その目的を達成するため、Ｃ：０．０３質量％以下，Ｎ：０．０３質量％以下，Ｓｉ：２．０質量％以下，Ｍｎ：２．０質量％以下，Ｎｉ：０．６質量％以下，Ｃｒ：９〜３５質量％，Ｎｂ：０．１５〜０．８０質量％，残部Ｆｅおよび不可避的不純物の組成をもち、粒径０．５μｍ以下の析出物が２質量％以下で、且つ板厚の１／４深さにおける圧延面の結晶方位が次式で定義される積分強度比で１．２以上であることを特徴とする。
積分強度比＝[Ｉ(211)／Ｉ0(211)]／[Ｉ(200)／Ｉ0(200)]Ｉ(211)，Ｉ(200)：供試材のＸ線回折による(211)面，(200)面の面反射強度Ｉ0(211)，Ｉ0(200)：無方向試料のＸ線回折による(211)面，(200)面の面反射強度
【００１２】
フェライト系ステンレス鋼板は、更にＴｉ：０．５質量％以下，Ｍｏ：３．０質量％以下，Ｃｕ：２．０質量％以下，Ａｌ：６．０質量％以下の１種又は２種以上を含むことができる。フェライト系ステンレス鋼板は、熱延鋼帯，熱延鋼板，冷延鋼帯，冷延鋼板，溶接鋼管等の形態で市場に提供されるが、本件明細書ではこれらを「フェライト系ステンレス鋼」で総称している。このフェライト系ステンレス鋼板は、７００〜８５０℃×２５時間以下で析出処理した後，１０００〜１１００℃×１分以下の最終焼鈍を施すことにより製造される。
【００１３】
【作用】
本発明者等は、化学量論上Ｃ，Ｎの炭窒化物としての固定に必要な量以上でＴｉ及び／又はＮｂを添加したフェライト系ステンレス鋼を使用し、一般的には平均塑性歪み比（ｒ−）が大きく上昇しないとされている５０〜６０％程度の冷延率での冷間圧延で得られたフェライト系ステンレス鋼板について、加工性に及ぼす組成及び製造条件の影響を詳細に検討した。その結果、Ｎｂ含有フェライト系ステンレス鋼の熱延鋼帯又は熱延鋼板を最終焼鈍前の何れかの段階で熱処理し、析出物を多量に生成させると、極めて高い加工性を呈するフェライト系ステンレス鋼板が得られることを見出した。
【００１４】
本発明は、この知見をベースにして完成されたものであり、特定された合金設計及び製造条件を採用することによって、１．０ｍｍ以上の板厚であっても加工性に優れたフェライト系ステンレス鋼板を提供する。
最終焼鈍前の析出処理で生成した析出物は、その析出量がフェライト系ステンレス鋼板の加工性に大きな影響を及ぼす。具体的には、板厚４．５ｍｍの１２Ｃｒ−０．８Ｍｎ−０．５Ｓｉ−０．６Ｎｂ鋼板を種々の温度で３０秒焼鈍することにより析出物を生成させた後、板厚２．０ｍｍまで冷延し、更に１０４０℃で最終焼鈍することにより製造されたフェライト系ステンレス鋼板では、最終焼鈍前に存在していた粒径２μｍ以下の析出物総量と加工性との関係が図１のように変わる。すなわち、粒径２μｍ以下の析出物の総量が１．１質量％以上になると、平均塑性歪み比（ｒ−）が急激に大きくなっている。平均塑性歪み比（ｒ−）の増加に伴って、前掲の式で定義される積分強度比も大きくなっており、良好な加工性を示す領域では積分強度比が１．２以上になっている。
【００１５】
析出物の析出総量に応じて加工性が変わる理由は現時点では必ずしも明確でないが、次のように加工性の向上に寄与しているものと推察される。すなわち、熱延鋼帯又は熱延鋼板を再結晶温度未満の低温で焼鈍すると、Ｎｂ系析出物が多量に均一分散した組織となる。本発明の成分系では、Ｆｅ2Ｎｂを主体とするLaves相及びＦｅ3Ｎｂ3Ｃを主体とする炭窒化物等がＮｂ系析出物となる。最終焼鈍時の再結晶の際に、加工性に悪影響を及ぼす（100）面集合組織の発達を抑制し、加工性の向上に比較的有利な（211）面集合組織を発達させる。その結果、得られるフェライト系ステンレス鋼板の加工性が向上する。
【００１６】
図１に示した結果から、良好な加工性、換言すると平均塑性歪み比（ｒ−）が１．５以上のフェライト系ステンレス鋼板を得るためには、前掲の式で定義される積分強度比を１．２以上にする必要がある。１．２以上の積分強度比は、最終焼鈍前に粒径２μｍ以下の析出物を総量で１．１質量％以上生成させる析出処理によって得られる。なお、析出物が脆性破壊の起点になることを考慮すると、靭性を重視しない用途では最終焼鈍後の析出物総量を規定する必要はないが、汎用性を前提にすると最終焼鈍後の析出物総量は少ないほど好ましい。
【００１７】
靭性を確保するためには、再結晶集合組織の制御に利用した析出物を最終焼鈍によってマトリックスに固溶させる。最終焼鈍後に粒径２μｍ以下の析出物の総量が０．５質量％以下になると、析出物を起点とする脆性破壊が抑えられ、靭性の高いフェライト系ステンレス鋼板となる。
【００１８】
以下、本発明フェライト系ステンレス鋼板に含まれる合金成分，含有量等を説明する。
Ｃ：０．０３質量％以下，Ｎ：０．０３質量％以下
Ｃ及びＮは、一般的にはクリープ強度等の高温特性に有効な合金成分とされているが、含有量が多くなると耐食性，耐酸化性，加工性，靭性等が低下する。また、Ｃ及びＮが多量に含まれていると、Ｃ及びＮを炭窒化物として固定するために必要なＮｂの添加量を多くすることが必要になる。そこで、Ｃ及びＮ含有量の上限を共に０．０３質量％（好ましくは、０．０２質量％）に設定している。
【００１９】
Ｓｉ：２．０質量％以下
高温酸化特性の改善に非常に有効な合金成分である。しかし、Ｓｉの過剰添加は、硬さを上昇させ，加工性及び靭性を劣化させる原因となる。したがって、Ｓｉ含有量の上限を２．０質量％（好ましくは，１．５質量％）に設定した。
Ｍｎ：２．０質量％以下
フェライト系ステンレス鋼の高温酸化特性，なかでもスケール剥離性の改善に有効な合金成分である。しかし、過剰量のＭｎ含有は、加工性及び溶接性に悪影響を及ぼす。また、オーステナイト相安定化元素であるため、Ｍｎの過剰添加によってマルテンサイト相が生成すると、加工性が劣化する。したがって、Ｍｎ含有量の上限を２．０質量％（好ましくは、１．５質量％）に設定した。
【００２０】
Ｎｉ：０．６質量％以下
オーステナイト相安定化元素であるため、過剰量のＮｉをフェライト系ステンレス鋼に添加すると、Ｍｎと同様にマルテンサイト相を生成し、加工性劣化の原因となる。また、高価な元素であることから、Ｎｉの過剰添加は鋼材コストを上昇させる。そこで、Ｎｉ含有量の上限を０．６質量％（好ましくは、０．５質量％）に設定した。
Ｃｒ：９〜３５質量％
フェライト相を安定させると共に、高温用途で重視される耐酸化性や耐食用途で重視される耐孔食性，耐候性の改善に不可欠な合金成分である。Ｃｒ含有量が多くなるほど耐熱性や耐食性が向上するが、過剰量のＣｒ添加は、鋼材を脆化し、硬質化に起因して加工性も劣化する。したがって、Ｃｒ含有量を９〜３５質量％（好ましくは、１２〜１９質量％）の範囲とした。
【００２１】
Ｎｂ：０．１５〜０．８０質量％
Ｃ，Ｎを炭窒化物として固定する作用を呈すると共に、炭窒化物を固定した残りの固溶状態にあるＮｂによって材料の高温強度が改善されることは、すでに知られている技術である。本発明では、このような作用に加えて、更に再結晶集合組織の制御にＮｂを利用している。微細な析出物を生成させるためには、少なくとも熱延鋼帯又は熱延鋼板に固溶状態のＮｂが存在する必要がある。
Ｃ，Ｎを炭窒化物として固定しているＮｂは、熱間圧延後から最終焼鈍までの間Ｎｂ（Ｃ，Ｎ）の状態で存在し、量及び析出状態がほとんど変化しない、他方、熱延鋼帯又は熱延鋼板に固溶しているＮｂは、最終焼鈍前の何れかの工程における析出処理によってＦｅ3Ｎｂ3Ｃ，Ｆｅ2Ｎｂ等の析出物となり、その後の最終焼鈍によって加工性の向上に有効な再結晶集合組織の形成に寄与する。したがって、Ｎｂの添加量は、Ｃ及びＮを炭窒化物として固定する量以上の添加が必要なことから、下限を０．１５質量％（好ましくは、０．２０質量％）とした。しかし、過剰量のＮｂ添加は、靭性に有害な析出物を多量に生成させるので、Ｎｂ含有量の上限を０．８０質量％（好ましくは、０．５０質量％）に設定した。
【００２２】
Ｔｉ：０．５質量％以下
必要に応じて添加される合金成分であり、Ｎｂと同様にＣ，Ｎを固定する作用を呈し、鋼材の耐粒界腐食性を改善する。しかし、Ｔｉの過剰添加は、鋼材の靭性や加工性を低下させ、製品の表面性状にも悪影響を及ぼす。そこで、Ｔｉを添加する場合、その上限を０．５質量％（好ましくは、０．３質量％）とする。
Ｍｏ：３．０質量％以下
鋼材の耐食性や高温強度，耐高温酸化性等の耐熱性の向上に有効な合金成分であり、耐食性，耐熱性に関してより高い性能が要求される場合に添加される。しかし、過剰量のＭｏ添加は、鋼材コストの上昇を招くばかりでなく，熱間加工性，加工性，靭性等を低下させる原因となる。そのため、Ｍｏを添加する場合には、その上限を３．０質量％（好ましくは、２．５質量％）に設定する。
【００２３】
Ｃｕ：２．０質量％以下
耐食性及び高温強度の改善に有効な合金成分であり、抗菌性付与にも有効であることから、使用環境に応じて適宜添加される。しかし、過剰量のＣｕ添加は、鋼材の熱間加工性を低下させると共に、加工性及び靭性が劣化する原因となる。
したがって、Ｃｕを添加する場合には、その上限を２．０質量％（好ましくは、１．５質量％）に設定する。
【００２４】
Ａｌ：６．０質量％以下
必要に応じて添加される合金成分であり、Ｓｉと同様にフェライト系ステンレス鋼の耐高温酸化特性を改善する作用を呈する。しかし、過剰量のアルミを添加すると硬さが上昇し、加工性及び靭性が低下する。そこで、Ａｌを添加する場合には、その上限を６．０質量％（好ましくは、４．０質量％）に設定する。
【００２５】
本発明が対象とするフェライト系ステンレス鋼では、他の合金元素に関しては特段規定されるものではなく、必要に応じて適宜添加される。この種の添加成分としては、高温強度の改善に有効なＴａ，Ｗ，Ｖ，Ｃｏや、耐高温酸化性の改善に有効なＹ，ＲＥＭ（希土類金属）や、熱間加工性，靭性の改善に有効なＣａ，Ｍｇ，Ｂ，等があり、Ｔａ，Ｗ，Ｖ，Ｃｏは３．０質量％以下，Ｙ，ＲＥＭは０．５質量％以下，Ｃａ，Ｍｇ，Ｂは０．０５質量％以下で添加することが好ましい。
一般的な不純物成分であるＰ，Ｓ，Ｏ等は、可能な限り低減するほうが好ましい。具体的には、Ｐ：０．０４質量％以下，Ｓ：０．０３質量％以下，Ｏ：０．０２質量％以下に規制する。また、更に高いレベルの加工性や靭性を確保する上では、Ｐ，Ｓ，Ｏ含有量の上限を更に厳しく規制する。
【００２６】
粒径２μｍ以下の析出物：０．５質量％以下
最終焼鈍を施した製品に多量の析出物が残存すると脆性破壊の起点になる。そこで、十分な靭性を確保するため、最終焼鈍後の粒径２μｍ以下の析出物の総量を０．５質量％以下とした。
圧延面の結晶方位：積分強度比１．２以上
圧延面の結晶方位のうち、（２１１）面の積分強度比が大きいほど加工性が向上する。本発明が狙いとする平均塑性歪み比（ｒ−）を１．５以上とするため、前掲の式で表される積分強度比を１．２以上とした。
【００２７】
析出処理：７００〜８５０℃×２５時間以下
析出処理は、製鋼工程から冷延板焼鈍工程に至る製造プロセスにおける何れかの段階、具体的には連続焼鈍炉やバッチ式焼鈍炉で実施される。析出処理条件は、良好な加工性を得るため、粒径２μｍ以下の析出物が適正量生成する条件に設定される。
粒径２μｍ以下の析出物を総量１．１質量％以上の割合で析出させることにより、良好な加工性が発現する。粒径２μｍ以下の析出物は、７００℃以上の析出処理温度で効果的に生成するが、析出処理温度が８５０℃を超えると粒径２μｍを超える析出物が生成しやすくなる。他方、７００℃に達しない析出処理温度では、粒径２μｍ以下の析出物の生成が少なくなる。
【００２８】
析出処理時間は、析出処理温度に応じて適正に設定される。具体的には、次式で定義されるλ値が１９〜２３の範囲にあるように、析出処理温度Ｔ（℃）に応じて析出処理時間ｔ（時）が設定される。また、鋼材を長時間加熱することは生産性の低下を招くことは勿論、析出物を粗大に成長させることにもなるので、２５時間以内で析出処理を終了する。
λ値＝（Ｔ＋273）×（20＋logＴ）／1000
【００２９】
最終焼鈍：１０００〜１１００℃×１分以下
析出処理で粒径２μｍ以下の析出物を適正量析出させた鋼帯又は鋼板は、圧延集合組織を再結晶によって解消するため最終焼鈍される。また、析出処理によって生成した析出物をマトリックスに十分固溶させ、製品の靭性（特に二次加工性）を向上させる。再結晶には９００℃以上の焼鈍温度が必要であるが、１１００℃を超える焼鈍温度では結晶粒の粗大化が進行し、十分な靭性が確保できない。また、生産性，エネルギー消費量を考慮して焼鈍時間を１分以内に設定する。
【００３０】
他の製造条件は特段の制約を受けるものではないが，熱延板を再結晶組織とする前に析出物を生成させる析出処理が必要である。たとえば、冷延回数が１回又は複数回の何れであっても、最終焼鈍以外の工程で再結晶温度までの加熱を回避する必要がある。特に複数回に分けて冷延する場合、冷延後の焼き鈍し工程で再結晶組織とならないように、再結晶温度よりも低い温度で歪み除去焼鈍する。また、通常採用されている８００〜１２５０℃の温度域で熱延すると、熱延中に再結晶化が進行しないため、熱延条件に格別の制約が加わることはない。
【００３１】
熱延後、熱延鋼帯を直ちに水冷して巻き取ると析出物の新たな生成がないので、その後の析出処理工程で粒径２μｍ以下の析出物を多量に生成させることができる。他方、熱延後の冷却速度を調整することによって、粒径２μｍ以下の析出物を熱延後の冷却過程で生成させることも可能である。この場合、改めて析出処理を施す必要がない。
【００３２】
熱延後の冷却過程で粒径２μｍ以下の析出物を適正量析出させる上では、熱延後の冷却条件を上述した析出処理条件となるように空冷又は空冷後水冷すればよい。
このようにして、板厚１．０ｍｍ以上であっても、加工性が改善されたフェライト系ステンレス鋼板が得られる。勿論、板厚１．０ｍｍ以下のフェライト系ステンレス鋼板でも、優れた加工性を呈する鋼材となる。優れた加工性は、フェライト系ステンレス鋼板を所望形状に加工し、或いは溶接鋼管とした場合でも維持される。
【００３３】
【実施例】
表１の組成をもつ各フェライト系ステンレス鋼を、３０ｋｇ真空溶解炉で溶製し、厚み４０ｍｍのスラブに切り出し、１２５０℃で２時間加熱した後、板厚４．５ｍｍまで熱延し、水冷した。表１中、鋼種番号８はＳＵＳ４０９相当鋼，鋼種番号９はＳＵＳ４３６相当鋼である。
【００３４】
0004562281.tif 000002
【００３５】
各熱延鋼板を表２に示す種々の条件下で板厚２．０ｍｍに冷延した。
【００３６】
0004562281.tif 000003
【００３７】
得られた冷延鋼板から切り出された試験片を室温引張試験すると共に、仕上げ焼鈍前後の冷延鋼板から切り出された試験片を用いて析出物を定量した。析出物の定量では，析出物以外の母材成分を電解抽出で除去した後、残りの重量を測定することにより析出物の生成量を求めた。また、板厚の１／４まで切削した後で研磨仕上げした試験片をＸ線回折することにより、（211）面及び（200）面の面反射強度を測定すると共に、粉末から作製した無方向試験片について同様に（211）面及び（200）面の面反射強度を測定した。測定結果を前掲の式に代入して積分強度比を算出し、結晶方位の指標とした。
【００３８】
更に、深絞り成形性の指標として平均塑性歪み比（ｒ−）を引張試験で求め、成形性を評価した。破断伸びは、圧延方向、圧延方向に対して４５度の方向、圧延方向に直交する方向に沿って各冷延鋼板からＪＩＳ  １３Ｂ号試験片を切り出し、ＪＩＳ  Ｚ２２５４（薄板金属材料の塑性ひずみ試験方法）に準拠し、１５％の単軸引張り予歪みを与えたときの横歪み及び板厚歪みの比から各方向の塑性歪み比を算出し、次式に従って平均塑性歪み比（ｒ−）を算出した。
ｒ−＝（ｒL＋２ｒD＋ｒT）／４  ただし、ｒL：圧延方向の塑性歪み比
ｒD：圧延方向に対して４５度方向の塑性歪み比
ｒT：圧延方向に直交する方向の塑性歪み比
靭性は、ＪＩＳ  Ｚ２２４２（金属材料衝撃試験方法）に準拠してＶノッチシャルピー衝撃試験を−７５〜０℃の温度範囲でおこない、シャルピー衝撃値から延性−脆性遷移温度を求めた。
【００３９】
表３の調査結果にみられるように、試験番号１〜１１（本発明例）のフェライト系ステンレス鋼板では、最終焼鈍前の析出物の析出量及び積分強度比で表される結晶方位が適正範囲にあるため、試験番号１５（比較例）よりも平均塑性歪み比（ｒ−）が大きく、加工性に優れていることが判る。製品の靭性も、延性脆性／遷移温度が−５０℃以下であり、実用上大きな問題にならないレベルであるといえる。すなわち、析出物を利用して結晶方位を制御することにより、加工性が顕著に改善されていることが確認できる。
他方、試験番号１２〜１４（比較例）は組成的に異なる鋼材を使用した例であり、試験番号１５〜１８（比較例）は組成的には本発明で既定する条件を満足する鋼材を異なる製造条件で製造した例である。
【００４０】
Ｎｂを多量に含む鋼材を用いた試験番号１２は、比較的良好な加工性が得られているものの、靭性に劣っている。Ｎｂ無添加の鋼材を用いた試験番号１３，１４は、良好な靭性を呈するものの、仕上げ焼鈍前に加熱処理を施しても本発明で規定する積分強度比を満足せず、加工性に劣っている。試験番号１５は、従来から実施されている一般的な製造法によるものであり、熱延板を再結晶化させていると共に析出処理を施していないため十分な加工性が得られない。１０４０℃で熱延鋼板を加熱した試験番号１６は、熱延鋼板の加熱段階で再結晶組織が生成したため、その後に析出物を生成させる加熱処理を施しても加工性の改善がみられなかった。仕上げ焼鈍時に低い焼鈍温度に加熱された試験番号１７は析出物の未固溶のため、焼鈍温度が高すぎる試験番号１８は結晶粒粗大化のため、何れも冷延焼鈍板の靭性が劣っていた。
【００４１】
0004562281.tif 000004
【００４２】
【発明の効果】
以上に説明したように、本発明においては、各種合金成分の含有量が特定されたフェライト系ステンレス鋼を使用し、最終焼鈍前の段階で生成させた析出物によって結晶方位の異方性を制御することにより加工性を改善している。そのため、耐熱性，耐食性，靭性等の基本的特性を損なうことなく、板厚１〜２ｍｍの比較的厚い板材であっても優れた加工性を呈するフェライト系ステンレス鋼板が得られる。このようにして得られたフェライト系ステンレス鋼板は、優れた加工性，耐食性，耐熱性，靭性を活用し、自動車用排ガス経路部材を始めとして各種成形品用の素材として使用される。
【図面の簡単な説明】
【図１】  最終焼鈍前の鋼材に分散している析出物が冷延焼鈍板の加工性に及ぼす影響を表したグラフ
【図１】
0004562281.tif 000005